КЕРАМИЧЕСКИЙ МАТЕРИАЛ И СПОСОБ ЕГО ПОЛУЧЕНИЯ

1. Способ изготовления керамических зубных имплантатов, имеющих поверхность для улучшения оссеоинтеграции, где для получения такой поверхности выполняются следующие технологические операции:
- приготовление керамической заготовки, имеющей поверхность;
- обработка по меньшей мере одного локального участка площади поверхности керамической заготовки абляционным способом, который создает шероховатость поверхности, соответствующую пескоструйной обработке при давлении обдува от 1,5 бар (150 кПа) до 8 бар (800 кПа) и размере абразивных частиц, применяемых для пескоструйной обработки, от 30 до 250 мкм;
- последующая химическая обработка указанного по меньшей мере одного локального участка площади поверхности керамической заготовки, обработанного абляционным способом;
- последующая термическая обработка заготовки, поверхность которой подвергнута указанным абляционной и химической обработкам, при температурах >125°C.
2. Способ по п.1, в котором приготовление керамической заготовки выполняется способами формования, такими как изостатическое прессование, чтобы получить предшественник заготовки, который уплотняется спеканием, главным образом спеканием при атмосферном давлении или спеканием в различной атмосфере и/или горячим изостатическим прессованием, формованием керамики литьем под давлением и литьевым формованием под низким давлением.
3. Способ по п.1 или 2, в котором указанная керамическая заготовка уплотняется до плотности от ≥90 до 99,9% от теоретической плотности.
4. Способ по п.3, в котором после приготовления керамической заготовки выполняется прокаливание при температуре белого каления.
5. Способ по п.1 или 2, в котором указанная керамическая заготовка обрабатывается абляционными способами для формования.
6. Способ по п.5, в котором указанным абляционным способом является шлифование, фрезерование, способ лазерной абляции и/или полирование.
7. Способ по п.1 или 2, в котором указанная механическая обработка поверхности керамической заготовки создает увеличенную шероховатость поверхности керамической заготовки.
8. Способ по п.7, в котором указанной абляционной обработкой является пескоструйная обработка и/или шлифование.
9. Способ по п.8, в котором указанную абляционную обработку выполняют с применением твердых частиц, таких как корунд, алмаз, карбид кремния.
10. Способ по п.1 или 2, в котором размер твердых частиц составляет от 1 до 250 мкм.
2
3
11. Способ по п.1 или 2, в котором указанная абляционная обработка является пескоструйной обработкой при давлении обдува от 1,5 бар (150 кПа) до 8 бар (800 кПа), главным образом от 2,5 бар (250 кПа) до 8 бар (800 кПа) или от 4 бар (400 кПа) до 6 бар (600 кПа), и размере частиц, применяемых для пескоструйной обработки, главным образом AlO, находящемся в интервале от 30 до 250 мкм, главным образом от 30 до 130 мкм.
12. Способ по п.1 или 2, в котором указанную химическую обработку поверхности керамической заготовки перед или после механической обработки поверхности керамической заготовки выполняют травлением поверхности керамической заготовки.
4
13. Способ по п.12, в котором указанное травление поверхности керамической заготовки выполняют обработкой фтористоводородной кислотой, растворами, содержащими фтористоводородную кислоту, азотной кислотой, серной кислотой, HBr, HI и HClO, возможно в растворителях, и/или соляными расплавами.
14. Способ по п.13, в котором указанные растворы, содержащие фтористоводородную кислоту, являются растворами HF в воде.
15. Способ по п.13, в котором указанные соляные расплавы являются расплавами, состоящими из нитратов щелочных и/или щелочноземельных металлов, гидроксидов щелочных и/или щелочноземельных металлов или галогенидов щелочных и/или щелочноземельных металлов или же смеси таких солей.
16. Способ по п.1 или 2, в котором указанную термическую обработку, следующую за указанными механической и химической обработками поверхности керамической заготовки, выполняют при температурах от 900 до 1500°С.
17. Способ по п.16, в котором последующую термическую обработку проводят в окислительной атмосфере при времени выдерживания при конечной температуре от 1 до 5 ч.
18. Керамическое изделие, имеющее поверхность, получаемую способом по любому из пп.1-17.
19. Керамическое изделие по п.18, поверхность которого представляет собой наложение микроструктурированной поверхности, созданной механической обработкой, и наноструктурированной поверхности.
20. Керамическое изделие по п.18 и/или 19, имеющее шероховатость поверхности Ra от 0,5 до 2,5 мкм при ее измерении в соответствии с DIN EN ISO 4287.
21. Применение керамического изделия по любому из пп.18-20 в виде медицинского имплантата.
22. Применение по п.21 в качестве зубного имплантата, эндопротеза, костных штифтов, костных винтов (кортикальных винтов) и соединительных пластинок.
23. Применение керамического изделия по одному из пп.18-20 в качестве материала с активной поверхностью, например в качестве носителя для катализатора, материала для фильтра и адсорбционного материала.